(57)【要約】【課題】優れた洗浄力と再汚染防止性能とを兼ね備える水不溶性高分子ビルダー、及びその製造方法を提供する。【解決手段】有機カルボン酸モノマーと架橋性モノマーとの共重合体で構成される水不溶性高分子ビルダーであって、水不溶性高分子ビルダーの乾燥時の体積平均粒子径（ｄ１）と水による膨潤時の体積平均粒子径（ｄ２）との比（ｄ２／ｄ１）が５〜１００である水不溶性高分子ビルダー。【選択図】なし【特許請求の範囲】
【請求項１】
有機カルボン酸モノマーと架橋性モノマーとの共重合体で構成される水不溶性高分子ビルダーであって、乾燥時の体積平均粒子径（ｄ１）と水による膨潤時の体積平均粒子径（ｄ２）との比（ｄ２／ｄ１）が５〜１００である水不溶性高分子ビルダー。
【請求項２】
前記体積平均粒子径（ｄ１）が１〜５０μｍであり、前記体積平均粒子径（ｄ２）が２０〜１００μｍである、請求項１に記載の水不溶性高分子ビルダー。
【請求項３】
下記工程１〜３を含む水不溶性高分子ビルダーの製造方法。
工程１：有機カルボン酸モノマー、架橋性モノマー、及び重合開始剤を含む水性混合液を調製する工程
工程２：工程１で得られた水性混合液を疎水性溶媒（Ａ）に分散させて分散液（ａ）を調製する工程
工程３：温度が５０℃以上沸点以下である疎水性溶媒（Ｂ）に、前記工程２で得られた分散液（ａ）を滴下して重合を行う工程
【請求項４】
前記分散液（ａ）中の水性混合液の体積平均分散径が１〜５０μｍである、請求項３に記載の水不溶性高分子ビルダーの製造方法。
【請求項５】
前記工程３において疎水性溶媒（Ｂ）の還流下で重合を行う、請求項３又は４に記載の水不溶性高分子ビルダーの製造方法。
【請求項６】
前記工程３で得られた水不溶性高分子ビルダーを含む分散液（ｂ）から水を除去する水除去工程を有する、請求項３〜５のいずれかに記載の水不溶性高分子ビルダーの製造方法。
【請求項７】
前記水除去工程において、分散液（ｂ）に含まれる水のうち３０質量％以上を除去する、請求項６に記載の水不溶性高分子ビルダーの製造方法。
【請求項８】
前記水除去工程の後に水不溶性高分子ビルダーを乾燥させる乾燥工程を有する、請求項６又は７に記載の水不溶性高分子ビルダーの製造方法。
【請求項９】
前記疎水性溶媒（Ａ）が分散剤を含有している、請求項３〜８のいずれか１項に記載の水不溶性高分子ビルダーの製造方法。
【請求項１０】
前記疎水性溶媒（Ｂ）が分散剤を含有している、請求項３〜９のいずれか１項に記載の水不溶性高分子ビルダーの製造方法。
【請求項１１】
前記分散剤がショ糖エステル、又はソルビタンエステルである請求項９又は１０に記載の水不溶性高分子ビルダーの製造方法。
【発明の詳細な説明】
【技術分野】
【０００１】
本発明は、水不溶性高分子ビルダー及びその製造方法に関する。
【背景技術】
【０００２】
近年、環境意識の高まりにより節水タイプの洗濯機が普及しており、また、１回あたりの洗濯物量の増加に伴って洗濯機の浴比が低下していることから、洗濯物から分離した汚れが洗濯液中に十分に分散せずに洗濯物に再び付着する、いわゆる再汚染の問題が顕著となりつつある。
この問題に対して、水難溶性無機物と、水溶性ポリマー及び水溶性塩類から選ばれる一種以上の水溶性成分とを含有してなるベース顆粒群に、界面活性剤が担持されてなる洗剤粒子群を含有する粉粒状洗剤が提案されている（特許文献１参照）。
一方、水難溶性物質と膨潤性高分子化合物とを含有する組成物により被処理水中の泥を凝集させ、被処理水から泥を除去する方法が提案されている（特許文献２参照）。
また、膨潤性高分子化合物の製造方法としては、逆送懸濁重合法が知られている（特許文献３）。
【先行技術文献】
【特許文献】
【０００３】
【特許文献１】特開２０００−３４５１９９号公報
【特許文献２】特表２００４−５０１７５０号公報
【特許文献３】特開２００４−３１５６２７号公報
【発明の概要】
【発明が解決しようとする課題】
【０００４】
特許文献１に記載される粉状洗浄剤は、洗浄力と再汚染防止性能とを両立することができるが、その性能は十分とは言えず、更なる改善が望まれている。
特許文献２には、効率的な泥の除去方法が記載されているが、再汚染防止性能に関する具体的な記載はない。
特許文献３には、膨潤性高分子化合物の調製方法が記載されているが、再汚染防止性能に関する具体的な記載はない。
本発明は、優れた洗浄力と再汚染防止性能とを兼ね備える水不溶性高分子ビルダー、及び水不溶性高分子ビルダーの製造方法を提供する。
【課題を解決するための手段】
【０００５】
本発明は、下記［１］，［２］を要旨とするものである。
［１］有機カルボン酸モノマーと架橋性モノマーとの共重合体で構成される水不溶性高分子ビルダーであって、乾燥時の体積平均粒子径（ｄ１）と水による膨潤時の体積平均粒子径（ｄ２）との比（ｄ２／ｄ１）が５〜１００である水不溶性高分子ビルダー。
［２］下記工程１〜３を含む水不溶性高分子ビルダーの製造方法。
工程１：有機カルボン酸モノマー、架橋性モノマー、及び重合開始剤を含む水性混合液を調製する工程
工程２：工程１で得られた水性混合液を疎水性溶媒（Ａ）に分散させて分散液（ａ）を調製する工程
工程３：温度が５０℃以上沸点以下である疎水性溶媒（Ｂ）に、前記工程２で得られた分散液（ａ）を滴下して重合を行う工程
【発明の効果】
【０００６】
本発明によれば、優れた洗浄力と再汚染防止性能とを兼ね備える水不溶性高分子ビルダー、及びその製造方法を提供することができる。
【発明を実施するための形態】
【０００７】
［水不溶性高分子ビルダー］
本発明の水不溶性高分子ビルダーは、有機カルボン酸モノマーと架橋性モノマーとの共重合体で構成される水不溶性高分子ビルダーであって、乾燥時の体積平均粒子径（ｄ１）と水による膨潤時の体積平均粒子径（ｄ２）との比（ｄ２／ｄ１）が５〜１００であるため、洗浄力と再汚染防止性能とを高い水準で兼ね備えるものである。なお、本明細書において比（ｄ２／ｄ１）を膨潤度という場合がある。
【０００８】
＜膨潤度＞
本発明の水不溶性高分子ビルダーは、乾燥時の体積平均粒子径（ｄ１）と水による膨潤時の体積平均粒子径（ｄ２）との比（ｄ２／ｄ１）で表される膨潤度が５〜１００である。膨潤時に汚れを吸着し、洗浄力、及び再汚染防止性能を向上させる観点から、比（ｄ２／ｄ１）は５以上であり、汚れを吸着した高分子ビルダーを洗濯液中で効率的に分散させる観点から１００以下である。
前記比（ｄ２／ｄ１）は、洗浄力、及び再汚染防止性能を向上させる観点から、５以上であり、６以上が好ましく、７以上がより好ましく、１０以上が更に好ましい。そして、前記比（ｄ２／ｄ１）は、汚れを吸着した高分子ビルダーを洗濯液中で効率的に分散させる観点から、４０以下が好ましく、３０以下がより好ましく、２０以下が更に好ましい。
【０００９】
乾燥時の体積平均粒子径（ｄ１）は、洗浄力を向上させる観点から、１μｍ以上が好ましく、２μｍ以上がより好ましく、３μｍ以上が更に好ましく、そして、洗浄剤組成物に配合する観点から、５０μｍ以下が好ましく、２０μｍ以下がより好ましく、１０μｍ以下が更に好ましい。
なお、本発明における乾燥時の体積平均粒子径は、８０℃、２５ｋＰａ（絶対圧力）で１２時間乾燥を行った後に測定した体積平均粒子径を指し、具体的には後述の乾燥工程を行った後に測定することができる。乾燥時の体積平均粒子径については、実施例に記載の方法により測定することができる。
【００１０】
水による膨潤時の体積平均粒子径（ｄ２）は、再汚染防止性能を向上させる観点から、２０μｍ以上が好ましく、３０μｍ以上がより好ましく、３５μｍ以上が更に好ましく、４０μｍ以上がより更に好ましく、５０μｍ以上がより更に好ましく、そして、洗浄力の観点から、１００μｍ以下が好ましく、８０μｍ以下がより好ましく、７０μｍ以下が更に好ましく、６０μｍ以下がより更に好ましい。
なお、本発明における水による膨潤時の体積平均粒子径とは、水不溶性高分子ビルダーを２５℃の水に３０分以上浸漬させた後に測定した体積平均粒子径を指す。水による膨潤時の体積平均粒子径については、実施例に記載の方法により測定することができる。
【００１１】
＜水不溶性高分子ビルダーを構成するモノマー＞
前記水不溶性高分子ビルダーは、洗剤に配合したときの汚れ分散性の観点から、前記有機カルボン酸モノマー及び架橋性モノマーを必須とし、必要に応じて共重合可能な他のモノマーとの共重合体としてもよい。
（必須モノマー）
（ａ）：有機カルボン酸モノマー
有機カルボン酸モノマーは、重合性の不飽和基を有するカルボン酸やその酸無水物を挙げることができる。具体的には、（メタ）アクリル酸、マレイン酸、イタコン酸及び／又はその無水物から選ばれる１種又は２種以上が好ましい。ここで、（メタ）アクリル酸とは、アクリル酸、メタクリル酸又はそれらの混合物を意味する。
【００１２】
（ｂ）：架橋性モノマー
架橋性モノマーとしては、１分子中に２個以上の二重結合を持った多官能性モノマーが挙げられ、多価アルコールの（メタ）アクリル酸エステル、アクリルアミド、ジビニル化合物、ポリアリル化合物、不飽和アルコールの（メタ）アクリル酸エステルから選ばれる１種又は２種以上が好ましい。具体的には、メチレンビスアクリルアミドが好ましい。
【００１３】
（その他のモノマー）
本発明においては、前記必須モノマーの他に、本発明の効果を阻害しない範囲でその他のモノマーを用いてもよい。その他のモノマーとしては、モノマー（ａ）を除くアニオン性モノマー（ｃ）、カチオン性モノマー（ｄ）、両性モノマー（ｅ）、及びノニオン性モノマー（ｆ）から選ばれる１種又は２種以上が好ましい。
【００１４】
（ｃ）：（ａ）を除くアニオン性モノマー
アニオン性モノマーとしては、スルホン酸モノマー、及びリン酸モノマーが挙げられる。具体的には、スチレンスルホン酸、アルキル基の炭素数が１〜４の２−（メタ）アクリルアミド−２−アルキルプロパンスルホン酸、アルキル基の炭素数が１〜４の（メタ）アクリロイロキシアルキルリン酸から選ばれる１種又は２種以上が好ましい。
【００１５】
（ｄ）：カチオン性モノマー
カチオン性モノマーとしては、一般式（Ｉ）及び（II）で表されるカチオン性ビニルモノマーから選ばれる１種が好ましい。
（一般式（Ｉ）で表されるカチオン性モノマー）
【００１６】
【化１】
2014012793.tif 000002
【００１７】
（式中、Ｒ1は水素原子又はメチル基を示し、Ｒ2及びＲ3は同一又は異なっていてもよく、炭素数１〜４のアルキル基又はアルケニル基を示し、Ｒ4は水素原子又は炭素数１〜４のアルキル基を示し、Ｙは−Ｏ−、−ＮＨ−又は−Ｏ−ＣＨ2ＣＨ(ＯＨ)−基を示し、Ｚは炭素数１〜４の直鎖又は分岐鎖のアルキレン基を示し、Ｘは酸の共役塩基、ハロゲン原子又は炭素数１〜４の硫酸エステルを示す。）
【００１８】
一般式（Ｉ）で表されるカチオン性ビニルモノマーの具体例としては、ジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミド等のアルキル基の総炭素数２〜８がジアルキルアミノ基を有する（メタ）アクリル酸エステル又は（メタ）アクリルアミドを酸で中和した酸中和物、あるいは４級化剤を反応させた４級アンモニウム塩が挙げられる。
【００１９】
【化２】
2014012793.tif 000003
【００２０】
（式中、Ｒ5及びＲ6は同一又は異なり、水素原子又はメチル基を示し、Ｒ7及びＲ8は同一又は異なり、水素原子又は炭素数１〜４のアルキル基を示し、Ｘは前記の意味を示す。）
一般式（II）で表されるカチオン性モノマーの具体例としては、ジアリルジメチルアンモニウムクロライド、ジアリルジエチルアンモニウムクロライド等のジアリル型４級アンモニウム塩が挙げられる。
【００２１】
酸中和物を得るための好ましい酸としては、塩酸、硫酸、硝酸、リン酸等の無機酸；酢酸、ギ酸、マレイン酸、フマル酸、クエン酸、酒石酸、トルエンスルホン酸、乳酸、コハク酸等の有機酸から選ばれる１種又は２種以上が好ましい。
４級アンモニウム塩を得るための好ましい４級化剤としては、塩化メチル、塩化エチル、臭化メチル、ヨウ化メチル等の炭素数１〜４のハロゲン化アルキル、硫酸ジメチル、硫酸ジエチル、硫酸ジ−ｎ−プロピル等の一般的なアルキル化剤から選ばれる１種又は２種以上が好ましい。
【００２２】
上記一般式（Ｉ）又は（II）で表されるカチオン性モノマーの中で好ましいものとしては、ジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミドを前記の４級化剤で４級化した４級アンモニウム塩、あるいはジアリルジメチルアンモニウムクロライドが挙げられる。
酸中和物型のモノマーとしては、ポリマー構造の安定性を確保し、再汚染防止性能を確保する観点から、４級アンモニウム塩型モノマーがより好ましく、ジメチルアミノプロピル（メタ）アクリルアミド、ジエチルアミノプロピル（メタ）アクリルアミドの４級アンモニウム塩、あるいはジアリルジメチルアンモニウムクロライドが更に好ましい。
【００２３】
（ｅ）：両性モノマー
両性モノマーとしては、Ｎ−（３−スルホプロピル）−Ｎ−（メタ）アクリロイルオキシエチル−Ｎ，Ｎ−ジメチルアンモニウムベタイン、Ｎ−（３−スルホプロピル）−Ｎ−（メタ）アクリロイルアミドプロピル−Ｎ，Ｎ−ジメチルアンモニウムベタイン、Ｎ−（カルボキシメチル）−Ｎ−（メタ）アクリロイルアミドプロピル−Ｎ，Ｎ−ジメチルアンモニウムベタイン、Ｎ−カルボキシメチル−Ｎ−（メタ）アクリロイルオキシエチル−Ｎ，Ｎ−ジメチルアンモニウムベタイン等のベタイン構造を有するビニルモノマーから選ばれる１種又は２種以上が好ましい。
【００２４】
（ｆ）：ノニオン性モノマー
ノニオン性モノマーとしては、アルキル基の炭素数が１〜８のＮ−アルキル（メタ）アクリルアミド、アルキル基の総炭素数が２〜８のＮ，Ｎ−ジアルキル（メタ）アクリルアミド、アルキル基の炭素数が１〜８のＮ−ヒドロキシアルキル（メタ）アクリルアミド、Ｎ−（メタ）アクリロイルモルホリンから選ばれる１種又は２種以上が好ましい。
【００２５】
水不溶性高分子ビルダーを構成する全モノマー中の（ａ）〜（ｆ）の合計量は、７０質量％以上が好ましく、８５質量％以上がより好ましく、そして、１００質量％以下が好ましい。
水不溶性高分子ビルダーを構成する全モノマー中の有機カルボン酸モノマー（ａ）の量は、３０質量％以上が好ましく、３５質量％以上がより好ましく、４０質量％以上が更に好ましく、そして、９９質量％以下が好ましく、８０質量％以下がより好ましく、６０質量％以下が更に好ましい。
【００２６】
水不溶性高分子ビルダーを構成する全モノマー中の架橋性モノマー（ｂ）のモノマー量は、０．００５質量％以上が好ましく、０．０１質量％以上がより好ましく、そして、５質量％以下が好ましく、１質量％以下がより好ましい。
【００２７】
水不溶性高分子ビルダーを構成する全モノマー中の（ａ）を除くアニオン性モノマー（ｃ）の量は、１〜６９質量％が好ましく、４０〜６０質量％がより好ましい。
水不溶性高分子ビルダーを構成する全モノマー中のカチオン性モノマー（ｄ）の量は、１〜６９質量％が好ましく、４０〜６０質量％がより好ましい。
水不溶性高分子ビルダーを構成する全モノマー中の両性モノマー（ｅ）の量は、１〜６９質量％が好ましく、４０〜６０質量％がより好ましい。
水不溶性高分子ビルダーを構成する全モノマー中のノニオンモノマー（ｆ）の量は、１〜６９質量％が好ましく、４０〜６０質量％がより好ましい。
【００２８】
[水不溶性高分子ビルダーの製造方法]
本発明の水不溶性高分子ビルダーの製造方法は、下記工程１〜３を含むものである。
工程１：有機カルボン酸モノマー、架橋性モノマー、及び重合開始剤を含む水性混合液を調製する工程
工程２：工程１で得られた水性混合液を疎水性溶媒（Ａ）に分散させて分散液（ａ）を調製する工程
工程３：温度が５０℃以上沸点以下である疎水性溶媒（Ｂ）に、前記工程２で得られた分散液（ａ）を滴下して重合を行う工程
【００２９】
（工程１）
本発明における工程１は、有機カルボン酸モノマー、架橋性モノマー、及び重合開始剤を含む水性混合液を調製する工程である。
工程１において、有機カルボン酸モノマーは、水への溶解性を向上させる観点から、その一部又は全部が工程１の終了時に中和されていることが好ましい。なお、有機カルボン酸モノマー以外のアニオン性モノマーを併用する場合は、有機カルボン酸モノマーとアニオン性モノマーとの両方の一部又は全部が中和されていることが好ましい。
【００３０】
前記有機カルボン酸モノマーのカルボキシ基の中和に用いるアルカリ量は、水への溶解性を高め、重合反応を円滑に行う観点から、カルボキシ基に対して０．３〜１．３当量が好ましく、０．５〜１．２当量がより好ましい。
前記中和は、工程１の前、又は工程１の途中で行うことができるが、生産性の観点から、工程１の途中で行うことが好ましく、重合開始剤の添加前に行うことが更に好ましい。
中和に用いるアルカリとしては、水酸化ナトリウムや水酸化カリウム及びそれらの水溶液が好ましい。
【００３１】
工程１で得られる水性混合液中の有機カルボン酸モノマー、架橋性モノマー及びその他のモノマー（以下、これらのモノマーを「原料モノマー」ともいう）の濃度は、重合後の水除去工程の負荷を軽くし、生産効率を高める観点から、２０質量％以上が好ましく、３０質量％以上がより好ましく、３５質量％以上が更に好ましい。また、原料モノマーの濃度は、得られる水性混合液の均一性、粘度等の安定性の観点から、８０質量％以下が好ましく、７０質量％以下がより好ましく、６５質量％以下が更に好ましい。
【００３２】
水性混合液を調製するにあたっては、溶媒に対して原料モノマーの全てを一括して同時に添加してもよく、溶媒に対して各モノマーを個別に添加してもよい。各モノマーを個別に添加する場合の順序に制限はない。
原料モノマーの添加は、得られる水性混合液の安定性の観点から、水を添加したのち重合開始剤の添加前に行うことが好ましい。
【００３３】
重合開始剤としては、過硫酸ナトリウム、過硫酸カリウム、過酸化ベンゾイル等の過酸化物、２，２’−アゾビスイソブチロニトリル、２，２’−アゾビス（２−アミジノプロパン）二塩酸塩等のアゾ化合物が挙げられ、これらの中では過硫酸ナトリウム、過硫酸カリウム等の水溶性のものが好ましい。
重合開始剤の添加量は、再汚染防止性能に優れる水不溶性高分子ビルダーを得る観点から、全モノマー１００質量部に対して、０．０１〜５質量部が好ましく、０．０５〜３質量部がより好ましく、０．１〜１質量部が更に好ましく、０．２〜０．５質量部がより更に好ましい。
重合開始剤は、水に溶解させて水溶液とした後に水性混合液に対して添加することが好ましい。
本発明の工程１で使用される水の量は、原料モノマー及び重合開始剤の濃度が好ましい範囲になるような量を使用することが好ましい。
【００３４】
工程１の水性混合液を調製する際の温度は、工程１においてモノマーが重合してしまうことを回避する観点から、０〜５０℃が好ましく、０〜３０℃がより好ましい。
また、工程１は回分式、半回分式、連続式のいずれの反応装置であっても行うことができる。モノマーの中和も含め、系を均一に混合可能であれば、撹拌翼や静止型混合機等、一般的に用いられている混合装置、手段を用いることができる。
【００３５】
（工程２）
本発明では、工程１で得られた水性混合液を疎水性溶媒（Ａ）に分散させる。工程２で用いられる疎水性溶媒（Ａ）とは、２５℃における水に対する溶解度が１質量％以下のものであり、具体的には、シクロヘキサン、ヘキサン、ヘプタン、オクタン、ベンゼン、トルエン、キシレン、エチルベンゼン、イソパラフィン等の炭化水素系溶媒、四塩化炭素、ジクロルエタン等のハロゲン化炭化水素系溶媒から選ばれる１種又は２種以上が好ましい。これらの中では、炭化水素系溶媒が好ましく、シクロヘキサン、ヘキサンがより好ましい。
【００３６】
工程２における疎水性溶媒（Ａ）の使用量は、疎水性溶媒（Ａ）に分散させた前記水性混合液の液滴の安定性を向上させる観点から、工程１で得られた水性混合液１００質量部に対して５０質量部以上が好ましく、９０質量部以上がより好ましく、９５質量部以上が更に好ましく、１００質量部以上がより更に好ましい。
また、前記疎水性溶媒（Ａ）の使用量は、精製工程での負荷を低減し、円滑に生産する観点から、水性混合液１００質量部に対して２００質量部以下が好ましく、１５０質量部以下がより好ましく、１３０質量部以下が更に好ましく、１２０質量部以下がより更に好ましい。
工程２における疎水性溶媒（Ａ）の具体的な使用量としては、水性混合液１００質量部に対して５０〜２００質量部が好ましく、９０〜１５０質量部がより好ましく、９５〜１３０質量部が更に好ましく、１００〜１２０質量部がより更に好ましい。
【００３７】
工程２において疎水性溶媒（Ａ）に分散させた水性混合液の液滴の体積平均分散径は、液滴の安定性、及び工程３で得られる高分子ビルダーの再汚染防止性能を向上させる観点から、１〜５０μｍが好ましく、５〜３０μｍがより好ましい。
前記液滴の体積平均分散径は、例えば、コールターＬＳ―２３０（ベックマンコールター社製）等でレーザー回折法によって測定することができる。
【００３８】
分散液を調製する際に使用する分散機としては、一般的に分散、混合に用いられている高圧ホモジナイザー、ラインミキサー、静止型混合器等を用いることができる。ラインミキサーを使用する場合の回転数は、上述した分散径の油中水型分散液滴を得る観点から、７，０００〜５００，０００ｒ／ｍｉｎが好ましく、８，０００〜１００，０００ｒ／ｍｉｎがより好ましく、９，０００〜２０，０００ｒ／ｍｉｎが更に好ましい。
なお、これら分散機での処理に先立って、簡便な撹拌槽等を用い、予め疎水性溶媒（Ａ）と水性混合液を予備分散しておくことが好ましい。
【００３９】
工程２の水分散液を調製する際の温度としては、工程２においてモノマーが重合することを回避する観点から、０〜５０℃が好ましく、０〜３０℃がより好ましい。
【００４０】
工程２においては、工程１で得られた水性混合液からなる液滴の疎水性溶媒中（Ａ）での安定性を向上させる観点から、疎水性溶媒（Ａ）に分散剤を含有させることが好ましい。
分散剤としては、乳化性の観点から親水性−親油性バランス（ＨＬＢ）が、好ましくは４〜３０、より好ましくは５〜２０、更に好ましくは６〜１０である界面活性剤が挙げられる。なお、ＨＬＢ値は、デービスの式に基づき、「ＨＬＢ＝７＋Σ（親水基の基数）−Σ（疎水基の基数）」により算出することができる［（参考）「界面活性剤」竹内節著、米田出版（１９９９年）］。
また、分散剤としては、例えば、ショ糖エステル、ソルビタン脂肪酸エステル、ポリオキシエチレンソルビタン脂肪酸エステル、グリセリン脂肪酸エステル、ポリオキシエチレン脂肪酸エステル等の脂肪酸エステル；ポリオキシエチレンアルキルエーテル、ポリオキシエチレンアルキルフェニルエーテル等のポリオキシアルキレン誘導体；メチルセルロース、カルボキシメチルセルロース等のセルロース誘導体；ポリビニルアルコール等の合成ポリマー；アルキル硫酸塩等のアニオン性界面活性剤から選ばれる１種又は２種以上が好ましい。
これらの中では、工程１で得られた水性混合液からなる液滴の疎水性溶媒中での安定性を向上させる観点から、脂肪酸エステルが好ましく、ショ糖エステル、ソルビタンエステルがより好ましく、ショ糖エステルが更に好ましい。ショ糖エステルの中では、ショ糖ステアリン酸エステル（ＨＬＢ＝７）が好ましい。
【００４１】
工程２で使用する分散剤は、疎水性溶媒（Ａ）中における液滴の安定性を向上させる観点から、原料モノマー１００質量部に対し、０．１〜２０質量部が好ましく、０．１５〜１０質量部がより好ましく、０．２〜１質量部が更に好ましい。
工程２で使用する分散剤は、疎水性溶媒（Ａ）中における液滴の安定性を向上させる観点から、工程１で得られた水性混合液を疎水性溶媒に分散させる前に、疎水性溶媒（Ａ）に添加、溶解させておくことが好ましい。
【００４２】
（工程３）
本発明における工程３では、原料モノマーを前記工程２で得られた分散液（ａ）を滴下することにより重合を行う工程である。
工程３で使用することができる疎水性溶媒（Ｂ）とは、２５℃における水に対する溶解度が１質量％以下のものであり、具体的にはシクロヘキサン、ヘキサン、ヘプタン、オクタン、ベンゼン、トルエン、キシレン、エチルベンゼン等の炭化水素系溶媒、四塩化炭素、ジクロルエタン等のハロゲン化炭化水素系溶媒、アイソバー等の鉱油から選ばれる１種又は２種以上が好ましい。これらの中では、生産性の観点から、炭化水素系溶媒が好ましく、シクロヘキサン、ヘキサンがより好ましい。
なお、生産性の観点から疎水性溶媒（Ｂ）は、工程１で用いる疎水性溶媒（Ａ）と同一の溶媒であることが好ましい。
【００４３】
工程３における重合反応の温度は５０℃以上、疎水性溶媒（Ｂ）の沸点以下である。反応温度が５０℃以上であると重合反応が生じ、沸点以下とすると製造エネルギーを徒に消費することがないため好ましい。
前記重合反応の温度としては、モノマーの反応性の観点から、５０℃以上であり、６０℃以上が好ましく、６５℃以上がより好ましい。また、前記反応温度は、安定的に水不溶性高分子ビルダーを生産する観点から、９５℃以下が好ましく、９０℃以下がより好ましく、８０℃以下が更に好ましい。
なお、本製造方法においては、疎水性溶媒（Ｂ）及び水を還流させながら反応を行うことが好ましい。
【００４４】
工程３における分散液（ａ）の滴下時間は、急激な反応温度の上昇を抑止し、反応を制御する観点から、０．１時間以上が好ましく、０．５時間以上がより好ましく、１時間以上が更に好ましい。また、前記滴下時間は、生産性の観点から、１０時間以下が好ましく、５時間以下がより好ましく、２時間以下が更に好ましい。
【００４５】
工程３において用いる疎水性溶媒（Ｂ）と分散液（ａ）との質量比（分散液（ａ）／疎水性溶媒（Ｂ））は、反応に使用する溶媒量を低減する観点から、２００／１００以上が好ましく、２５０／１００以上がより好ましく、２７０／１００以上が更に好ましい。また、前記質量比は、再汚染防止性能に優れた疎水性高分子ビルダーを得る観点から、４００／１００以下が好ましく、３５０／１００以下がより好ましく、３１０／１００以下が更に好ましい。
【００４６】
分散液（ａ）の滴下速度は、水不溶性高分子ビルダーの生産性の観点から、工程３において使用する疎水性溶媒（Ｂ）１００質量部に対して、１．５質量部／ｍｉｎ以上が好ましく、２質量部／ｍｉｎ以上がより好ましく、２．５質量部／ｍｉｎ以上が更に好ましい。
また、前記分散液（ａ）の滴下速度は、急激な反応温度の上昇を抑止し、反応を制御する観点から、工程３で使用する疎水性溶媒（Ｂ）１００質量部に対して、３０質量部／ｍｉｎ以下が好ましく、１５質量部／ｍｉｎ以下がより好ましく、１０質量部／ｍｉｎ以下が更に好ましく、５質量部／ｍｉｎ以下がより更に好ましい。
【００４７】
疎水性溶媒（Ｂ）は、重合反応を速やかに進行させ、再汚染防止性能に優れる高分子ビルダーを得る観点から、重合反応開始前に昇温することが好ましく、工程２で得られた分散液（ａ）を疎水性溶媒（Ｂ）に対して滴下する前に５０℃から疎水性溶媒等の反応溶液の沸点の間の温度に昇温することがより好ましい。
【００４８】
工程３では、再汚染防止性能に優れる疎水性高分子ビルダーを得る観点から、疎水性溶媒（Ｂ）に分散剤を含有させることが好ましい。
分散剤としては、ショ糖エステル、ソルビタン脂肪酸エステル、ポリオキシエチレンソルビタン脂肪酸エステル、グリセリン脂肪酸エステル、ポリオキシエチレン脂肪酸エステル等の脂肪酸エステル、ポリオキシエチレンアルキルエーテル、ポリオキシエチレンアルキルフェニルエーテル等のポリオキシアルキレン誘導体、メチルセルロース、カルボキシメチルセルロース等のセルロース誘導体、ポリビニルアルコール等の合成ポリマー、アルキル硫酸塩等のアニオン性界面活性剤から選ばれる１種又は２種以上が好ましい。
これらの中で、更に好ましくは脂肪酸エステル、更に好ましくはショ糖エステル、又はソルビタンエステル、更に好ましくはショ糖エステルである。ショ糖エステルの中では、ショ糖ステアリン酸エステルが好ましい。
【００４９】
工程３において用いる分散剤は、生産性の観点から、工程２で用いる分散剤と同一であることが好ましく、工程２において疎水性溶媒（Ａ）に対して分散剤を溶解させ、この疎水性溶媒（Ａ）を工程３において疎水性溶媒（Ｂ）として用いることが更に好ましい。
また、工程３は回分式反応装置で行うことが好ましい。系を均一に混合可能であれば、撹拌翼や静止型混合機等、一般的に用いられている混合装置、手段を用いることができる。
【００５０】
（水除去工程）
本発明においては、工程３における重合反応の後、分散液（ｂ）から水を留去する水除去工程を設けることが好ましい。
工程３で得られた分散液（ｂ）から、水を留去する際の温度は、エネルギー効率、及び水不溶性高分子ビルダーの凝集を防ぐ観点から、５０〜１００℃が好ましく、７０〜９０℃がより好ましく、７５〜８５℃が更に好ましい。また、減圧下又は大気圧下で、０．５〜２０時間行うことが好ましい。
水の除去量は、水不溶性高分子ビルダーの凝集を防ぐ観点から、工程３で得られた分散液（ｂ）に含まれる水のうち、３０質量％以上が好ましく、４０質量％以上がより好ましく、８０質量％以上が更に好ましく、８５質量％以上がより更に好ましい。また、前記水の除去量は、優れた泥捕捉性を得る観点から、９５質量％以下が好ましい。
なお、工程３で得られた分散液（ｂ）に含まれる水に対し、除去する水の割合を、以下、脱水率という場合がある。
【００５１】
水除去工程の具体的な方法としては、以下に示す方法が挙げられる。
疎水性溶媒及び水を共沸させて反応容器から得られた留分を回収する。回収した留分から静置分離等により水を分離し排出する一方で、疎水性溶媒を反応容器の分散液（ｂ）に戻す操作を繰り返すことにより、分散液（ｂ）から水を除去し、上記の好ましい量の水を除去する。
水除去工程後の疎水性溶媒中の水不溶性高分子ビルダーのレーザー回折法による体積平均粒子径は１〜５０μｍが好ましく、５〜３０μｍが更に好ましい。
【００５２】
（乾燥工程）
本発明においては、前記水除去工程後、水不溶性高分子ビルダーを乾燥させる乾燥工程を設けることが好ましい。
乾燥工程の具体的な方法としては、以下に示す方法が挙げられる。
すなわち、前記水除去工程において一定量の水を回収した後、分散液（ｂ）から固形分をろ別し、ろ別した固形分を棚型乾燥機や噴霧乾燥機等の乾燥機にて乾燥させることにより行う方法が好ましい。
前記乾燥工程は、減圧下又は大気圧下、好ましくは減圧下で行うことが好ましい。
乾燥工程における温度は、６０〜１５０℃が好ましく、７０〜１２０℃がより好ましく、７５〜１１０℃が更に好ましい。
乾燥時間は０．５〜２０時間が好ましく、１〜１０時間がより好ましい。
すなわち、水除去工程においては、水分等を含む水不溶性高分子ビルダーを６０〜１００℃に保持し、減圧下、０．５〜２０時間程度乾燥を行うことが好ましい。
【実施例】
【００５３】
以下の実施例、比較例における体積平均分散径、及び水不溶性高分子ビルダーの体積平均粒子径は以下の方法で測定した。
＜体積平均分散径、及び体積平均粒子径の測定方法＞
測定装置としては、(株)堀場製作所製レーザー回折/散乱式粒度分布測定装置「ＬＡ−９２０」を用いた。
乾燥時の体積平均粒子径は、水不溶性高分子ビルダーを８０℃、２５ｋＰａ（絶対圧力）で１２時間乾燥を行った後、分散媒をシクロヘキサン、相対屈折率を１．１２として測定を行った。
水による膨潤時の体積平均粒子径は、水不溶性高分子ビルダーを水に３０分以上浸漬させることにより膨潤させ、分散媒を４．５（ｍＭ）Ｎａ2ＣＯ3、４[°ｄＨ]の水とし、相対屈折率を１．１２として測定を行った。
【００５４】
実施例１
（工程１）
２Ｌフラスコに３２質量％水酸化ナトリウム水溶液１５８ｇを仕込み、次いで２−アクリルアミド−２−メチルプロパンスルホン酸（東亜合成化学（株）製）１００ｇ、８０質量％アクリル酸水溶液を１００ｇ加えて中和した後に、メチレンビスアクリルアミド０．２９５ｇを添加して、混合した。これにペルオキソ硫酸ナトリウム０．３８０ｇを脱イオン水７０．０ｇに溶解させたものを添加し、溶解させた（水性混合液（１））。
（工程２）
３Ｌの丸型フラスコにシクロヘキサン７１２ｇをとり、ショ糖ステアリン酸エステル（ＨＬＢ＝７）２．１０ｇを撹拌混合しながら添加し、５０℃まで昇温し、５０℃を１時間保つことで完全に溶解させた（疎水性溶媒（Ａ１））。
前記疎水性溶媒（Ａ１）を４３０ｇとり、これに前記水性混合液（１）を添加し、ホモミキサーを用い９０００ｒ／ｍｉｎで８分間混合分散を行い分散液（ａ）を得た。
（工程３）
残りの疎水性溶媒（Ａ１）２８４ｇを疎水性溶媒（Ｂ１）として４Ｌフラスコにとり、窒素ガスを５０ｍｌ／ｍｉｎ流し、１８０ｒ／ｍｉｎで撹拌混合し、７０℃まで到達したのち還流させ、このフラスコ中に前記分散液（ａ）を９０分間かけて滴下し重合を行った。
【００５５】
（水除去工程）
工程３の後、フラスコに脱水管を取り付けて分散液（ｂ）の共沸脱水を行った。１９５ｇの水を回収した。脱水率は８９質量％であった。
（乾燥工程）
水除去工程後の分散液（ｂ）を室温まで冷却後、この分散液（ｂ）から固形分をろ別して固形分を平バットにとり、棚型乾燥器で８０℃、２５ｋＰａ（絶対圧力）で１２時間乾燥を行い、水不溶性高分子ビルダーを得た。
この水不溶性高分子ビルダーの平均体積粒子径はレーザー回折式粒度分布測定装置「ＬＡ−９５０」にてバッチ式で測定したところ、乾燥時で５．３μｍ、膨潤時で４０μｍ、膨潤度は７．４であった。
【００５６】
実施例２
（工程１）
２Ｌフラスコに８０質量％アクリル酸水溶液１００ｇを仕込み、３２質量％水酸化ナトリウム水溶液９７．１ｇを加えて中和し、次いでメタクリロイルオキシエチレントリメチルアンモニウムクロライド７０質量％水溶液１４３ｇを加えた後にメチレンビスアクリルアミド０．２９５ｇを添加して、均一混合した。これにペルオキソ硫酸ナトリウム０．３８０ｇを脱イオン水２０．０ｇに溶解させたものを添加し、均一溶解させた（水性混合液（２））。
（工程２）
３Ｌの丸型フラスコにシクロヘキサン７１２ｇをとり、ショ糖ステアリン酸エステル２．１０ｇを撹拌混合しながら添加し、５０℃まで昇温し、５０℃を１時間保つことで完全に溶解させた（疎水性溶媒（Ａ２））。
前記疎水性溶媒（Ａ２）を４３０ｇとり、これに前記水性混合液（２）を添加し、ホモミキサーを用い９０００ｒ／ｍｉｎで８分間混合分散を行い分散液（ａ）を得た。
（工程３）
残りの疎水性溶媒（Ａ２）２８４ｇを疎水性溶媒（Ｂ２）として４Ｌフラスコにとり、反応容器中の雰囲気を窒素に置換した後、窒素ガスを５０ｍｌ／ｍｉｎ流し、１８０ｒ／ｍｉｎで撹拌混合し、７０℃まで到達したのち還流させ、このフラスコ中に分散液（ａ）を９０分間かけて滴下し重合を行った。
【００５７】
（水除去工程）
実施例１と同じ操作により水除去工程を行った。１３０ｇの水を回収した。脱水率は８７質量％であった。
（乾燥工程）
実施例１と同じ操作により乾燥工程を行った。この水不溶性高分子ビルダーの平均体積粒子径はレーザー回折式粒度分布測定装置「ＬＡ−９５０」にてバッチ式で測定したところ、乾燥時で５．３μｍ、膨潤時で５６μｍであった。
【００５８】
比較例１
３Ｌの丸型フラスコにシクロヘキサン１０５０ｇをとり、ショ糖ステアリン酸エステル１．０５ｇを撹拌混合しながら添加し、５０℃まで昇温し、５０℃を１時間保つことで完全に溶解させた。
また、２Ｌフラスコに脱イオン水１０７ｇ、４８質量％水酸化ナトリウム水溶液５２．５ｇを仕込み、次いで２−アクリルアミド−２−メチルプロパンスルホン酸５０．２ｇ、８０質量％アクリル酸水溶液を５０．０ｇ加えて中和した後に、メチレンビスアクリルアミド０．１４８ｇを添加して、均一混合した。
これにペルオキソ硫酸ナトリウム０．１９０ｇを脱イオン水３．００ｇに溶解させたものを添加し、均一溶解させた。
これを、前記のショ糖ステアリン酸エステルを溶解させたシクロヘキサン中に添加し、ホモミキサーを用い９０００ｒ／ｍｉｎで８分間混合分散を行い、微細粒子径の分散液を得た。
反応容器中の雰囲気を窒素に置換した後、窒素ガスを５０ｍｌ／ｍｉｎ流しながら分散液を１８０ｒ／ｍｉｎで撹拌混合し、１℃／ｍｉｎで昇温し、６５℃に到達した後、４０分間保持し、その後１℃／ｍｉｎのペースで７０℃まで昇温し重合を行った。
【００５９】
（水除去工程）
実施例１と同じ操作により水除去工程を行った。１３０ｇの水を回収した。脱水率は９２質量％であった。
（乾燥工程）
実施例１と同じ操作により乾燥工程を行った。この水不溶性高分子ビルダーの平均体積粒子径はレーザー回折式粒度分布測定装置「ＬＡ−９５０」にてバッチ式で測定したところ、乾燥時で５．３μｍ、膨潤時で２４μｍであった。
【００６０】
実施例、及び比較例で得られた水不溶性高分子ビルダーを試験用高分子ビルダーとして、下記の方法で洗浄性試験を行った。
＜洗浄試験＞
泥汚染布は特開平１０−２０４７６９記載の製法により、木綿メリヤスに鹿沼赤玉土を付着させることにより調製した。
表１に示す組成の試験液を１００ｍＬ調製し、これに直径が１５μｍのスチール球１５個、木綿メリヤス白布（６×６ｃｍ）５枚、泥汚染布（４×５ｃｍ）５枚を添加後、１５分間撹拌した。水温は２０℃とした。撹拌終了後、白布、泥汚染布を取出し、脱水、乾燥後、白布の反射率、及び汚染布の反射率を測定し（日本電色工業(株)製分光色差計、型番「ＳＥ２０００」）、汚染布の反射率の平均値を洗浄率、白布の反射率の平均値を再付着防止率とした。結果を表２に示す。なお、前記試験液の硬度成分は塩化カルシウム二水和物／塩化マグネシウム六水和物＝８／２（ｍｏｌ比）であり、硬度は４［°ｄＨ］とした。
【００６１】
【表１】
2014012793.tif 000004
【００６２】
【表２】
2014012793.tif 000005
【００６３】
実施例１と比較例１との対比から、本発明の水不溶性高分子ビルダーは再汚染防止性に優れていることが分かった。また、実施例２により、カチオン性モノマーとの共重合体である水不溶性高分子ビルダーも、水に対する膨潤度が高く、衣料用の高分子ビルダーとして再汚染防止性能に優れていることが分る。
【００６４】
実施例３〜５
水除去工程において表３に示す脱水率になるまで脱水を行ったこと以外は、実施例１と同様に水不溶性高分子ビルダーを製造した。各水不溶性高分子ビルダーの物性を表３に示す。
【００６５】
実施例３〜５により得られた水不溶性高分子ビルダーについて、以下の方法により泥捕捉率を測定した。
＜泥捕捉率の測定方法＞
５０ｍｌスクリュー管（（株）マルエム製）に表４に記載の泥溶液を約４０ｍｌ入れ、この泥試験液中に分散している泥の濃度（Ｔ1）を下記方法で測定した。
更に前記泥試験液に対して実施例３〜５の水不溶性高分子ビルダーをそれぞれ泥試験液の濃度が２０ｍｇ／ｋｇになるように添加した。このスクリュー管に３０ｍｍスターラーチップを投入し、５００ｒ／ｍで１５分間撹拌した。
次いで、泥試験液を孔径１０μｍポリカーボネート製フィルターに通すことにより固液分離を行い、ろ液中に分散している泥の濃度（Ｔ2）を測定した。
なお、前記泥試験液の硬度成分は塩化カルシウム二水和物／塩化マグネシウム六水和物＝８／２（ｍｏｌ比）であり、硬度は４［°ｄＨ］とした。
＜泥濃度の測定方法＞
分散している泥の濃度は、(株)日立製作所製分光光度計、型番「Ｕ―３３００」を用いて５７５ｎｍの吸光度を測定して算出した。検量線は、表４に記載の試験液の泥分散濃度を変えて５７５ｎｍの吸光度より作成した。
泥捕捉率は下記計算式にしたがって算出した。
泥捕捉率（％）＝（１−Ｔ2／Ｔ1）×１００
【００６６】
【表３】
2014012793.tif 000006
【００６７】
【表４】
2014012793.tif 000007
【００６８】
上記実施例３〜５の結果より、膨潤度が高いほど泥捕捉性が高いことが分かる。